(57)【要約】      （修正有）【課題】フローリング床面に対して優れた防滑性を発揮すると共に、乾燥工程を省くことができるタイルカーペットを安価に提供する。【解決手段】タイルカーペット１は、基布の上面にパイルが植設されてなるパイル布帛層２と、パイル布帛層２の下面側に積層された裏打ち層３を備えたタイルカーペットであって、裏打ち層３の下面側に滑り止め樹脂層４が積層されてなり、滑り止め樹脂層４が熱可塑性樹脂で形成されている。【選択図】図１
2016220725.tif 000002
【特許請求の範囲】
【請求項１】
基布の上面にパイルが植設されてなるパイル布帛層と、該パイル布帛層の下面側に積層された裏打ち層を備えたタイルカーペットであって、前記裏打ち層の下面側に滑り止め樹脂層が積層されてなり、前記滑り止め樹脂層が熱可塑性樹脂で形成されていることを特徴とするタイルカーペット。
【請求項２】
前記熱可塑性樹脂が、スチレン−エチレン・ブチレン−スチレン共重合体（ＳＥＢＳ）である請求項１に記載のタイルカーペット。
【請求項３】
前記滑り止め樹脂層の塗布量が２０ｇ／ｍ２〜１５０ｇ／ｍ２であり、前記滑り止め樹脂層の塗布面積がタイルカーペット裏面の全面積に対して１０％〜７０％であり、前記滑り止め樹脂層の高さが０．１ｍｍ〜２．０ｍｍである請求項１又は２に記載のタイルカーペット。
【発明の詳細な説明】
【技術分野】
【０００１】
本発明は、フローリング床等の床面に敷設するものであって、フローリング床面に置くだけで、フローリング床面との間に滑りが生じにくいタイルカーペットに関する。
【背景技術】
【０００２】
従来よりタイルカーペットは、ロールカーペットに比べて施工し易い、持ち運びが容易、部分的な張り替えが可能などの利点から、オフィスや商業施設の床材として使用されてきました。また、タイルカーペットの施工方法は、施工時に接着剤を床面に塗布してからタイルカーペットを施工する方法と、粘着性のある接着樹脂をタイルカーペットの裏打ち層の下面側に塗布し、接着剤を床面に塗布しなくても施工できる方法が公知である。
【０００３】
近年では、一般家庭用にも簡単に張り替えることができ、自由に組み合わせることができるインテリア商材として、タイルカーペットの裏打ち層の下面側に粘着樹脂層を有するタイルカーペットが多く見られるようになってきた。しかしながら、粘着樹脂層を有するタイルカーペットでは、流通過程において、タイルカーペットの裏打ち層の下面側に粘着性樹脂層の粘着性が損なわれないようにするために剥離紙によって被膜保護されている。
【０００４】
しかしながら、その剥離紙は、タイルカーペットの施工後には廃棄されるものであり、その廃棄処理に手間取るばかりでなく、コスト低減の点でも、剥離紙を使用せずに済むようにすることが望まれていた。
【０００５】
例えば、特許文献１では縦横の方向を確認することなく一方を裏返して他方に重ね合わせて梱包しても、施工時に２枚の粘着性タイルカーペットに剥離することができることが提案されている。
【０００６】
なお、出願人は特許文献２を出願しており、タイルカーペットの下面側に滑り止め効果としてアクリル系重合体を有するエマルジョンを発泡したフォームを塗布して乾燥することにより、滑り止め用樹脂層を形成することを提案した。
【特許文献１】特開２０１３−１１８９１３号公報
【特許文献２】特開２００５−２５６５２７号公報
【発明の開示】
【発明が解決しようとする課題】
【０００７】
しかしながら、特許文献１では、粘着剤同士を合わせても塗布部分が重ならないように塗布のあり方に工夫するというものであって、根本的な解決には至らなかった。なお、出願人は特許文献２を出願しており、アクリル系共重合体を有するエマルジョンを用いることにより、剥離紙を要らないタイルカーペットを提案したが、滑り止め効果のある樹脂を塗布してから乾燥させる工程が必要となり、生産速度を上げることができず、コストアップしてしまうことが問題であった。
【０００８】
本発明は、かかる技術的背景を鑑みてなされたものであって、フローリング床面に対して優れた防滑性を発揮すると共に、乾燥工程を省くことができるタイルカーペットを安価に提供することが目的である。
【課題を解決するための手段】
【０００９】
前記目的を達成するために、本発明は以下の手段を提供する。
【００１０】
[１] 基布の上面にパイルが植設されてなるパイル布帛層と、該パイル布帛層の下面側に積層された裏打ち層を備えたタイルカーペットであって、前記裏打ち層の下面側に滑り止め樹脂層が積層されてなり、前記滑り止め樹脂層が熱可塑性樹脂で形成されていることを特徴とするタイルカーペット。
【００１１】
［２］前記熱可塑性樹脂が、スチレン−エチレン・ブチレン−スチレン共重合体（ＳＥＢＳ）である前項１に記載のタイルカーペット。
【００１２】
［３］前記滑り止め樹脂層の塗布量が２０ｇ／ｍ２〜１５０ｇ／ｍ２であり、前記滑り止め樹脂層の塗布面積がタイルカーペット裏面の全面積に対して１０％〜７０％であり、前記滑り止め樹脂層の高さが０．１ｍｍ〜２．０ｍｍである前項１又は２に記載のタイルカーペット。
【発明の効果】
【００１３】
[１]の発明では、滑り止め樹脂層が熱可塑性樹脂で形成されているから、乾燥工程が不要となり省くことができると共に、フローリング床面に対して優れた防滑性を発揮することができる。
【００１４】
[２]の発明では、熱可塑性樹脂がスチレン−エチレン・ブチレン−スチレン共重合体（ＳＥＢＳ）であるから、フローリング床面に対して防滑性をさらに向上させることができる。
【００１５】
[３]の発明では、滑り止め樹脂の塗布量が２０ｇ／ｍ２〜１５０ｇ／ｍ２であるから、少ない塗布量でも滑り止め効果が得られる。また、滑り止め樹脂の塗布面積がタイルカーペット裏面の全面積に対して１０％〜７０％であるから、タイルカーペットの裏面全体に滑り止め効果が得られる。さらに、滑り止め樹脂の高さが０．１ｍｍ〜２．０ｍｍであるから、フローリング床面の凹凸にも対応して安定した滑り止め効果が得られる。
【図面の簡単な説明】
【００１６】
【図１】本発明に係るタイルカーペットの一実施形態を示す断面図である。
【図２】図１の裏面図である。
【図３】本発明に係るタイルカーペットの他の実施形態を示す概略裏面図である。
【発明を実施するための最良の形態】
【００１７】
本発明に係るタイルカーペットの一実施形態に係るタイルカーペット１を図面に基づいて説明する。図１に示すように、本実施形態のタイルカーペット１は、パイル布帛層２の下面側に裏打ち層３が積層され、該裏打ち層３の下面側に滑り止め樹脂層４が積層一体化されてなるタイルカーペット１であり、前記滑り止め樹脂層４が熱可塑性樹脂で形成されていることを特徴とする。
【００１８】
前記滑り止め樹脂層４を構成する樹脂として熱可塑性樹脂で形成させなければならない。滑り止め樹脂層４を熱可塑性樹脂で形成させることにより、滑り止め樹脂を乾燥させる工程が要らなくなるため、生産速度を上げることができるようになり、コストアップしてしまう問題を解決することができる。
【００１９】
前記滑り止め樹脂層４が熱可塑性樹脂で形成されているから、フローリング床面に対して優れた防滑性を発揮することができる。
【００２０】
前記滑り止め樹脂層４を構成する樹脂としてはポリエチレン（ＰＥ）、エチレン−酢酸ビニル共重合体（ＥＶＡ）、スチレン−エチレン・ブチレン−スチレン共重合体（ＳＥＢＳ）等が挙げられ、中でもスチレン−エチレン・ブチレン−スチレン共重合体（ＳＥＢＳ）がより好ましい。この場合、フローリング床面に対して防滑性をさらに向上させることができる。
【００２１】
前記滑り止め樹脂層４の塗布量が２０ｇ／ｍ２  〜１５０  ｇ／ｍ２に設定されるのが好ましい。２０ｇ／ｍ２未満では滑り止め効果が得られず、１５０ｇ／ｍ２を超えるとフローリング床面との接着性が強くなりすぎ、引き剥がしにくくなると共にコスト的にも好ましくない。中でも７０ｇ／ｍ２〜１００ｇ／ｍ２であることがより好ましい。また、前記滑り止め樹脂層４の塗布面積は、タイルカーペット裏面の全面積に対して１０％〜７０％に設定されるのが好ましい。１０％未満では滑り止め効果が得られず、７０％を超えるとフローリング床面との接着性が強くなりすぎ、引き剥がしにくくなると共にコスト的にも好ましくない。中でも３０％〜５０％であることがより好ましい。また、前記滑り止め樹脂層４の高さが０．１ｍｍ〜２．０ｍｍに設定されるのが好ましい。０．１ｍｍ未満では滑り止め効果が得られず、２．０ｍｍを超えると床面との接着性が悪くなる。中でも０．８ｍｍ〜１．５ｍｍであることがより好ましい。
【００２２】
前記滑り止め樹脂層４の滑り係数が０．１〜１．５に設定されるのが好ましい。０．１未満では滑り止め効果が得られず、１．５を超えるとフローリング床面への裏移り性及び滑り止め樹脂層の剥離性が悪くなるので好ましくない。中でも０．５〜１．０であることがより好ましい。
【００２３】
前記滑り止め樹脂層４の曲げ弾性率が０．１×１０４ｋｇｆ／ｍｍ２〜０．３×１０４ｋｇｆ／ｍｍ２に設定されるのが好ましい。０．１×１０４ｋｇｆ／ｍｍ２未満では滑り止め樹脂面同士を重ね合わせた後に引き剥がした時に、滑り止め樹脂がタイルカーペットの裏面から剥離してしまうので好ましくなく、０．３×１０４ｋｇｆ／ｍｍ２を超えても滑り止め樹脂面同士を重ね合わせた後に引き剥がした時に、滑り止め樹脂がタイルカーペットの裏面から剥離してしまうので好ましくない。中でも０．１５×１０４ｋｇｆ／ｍｍ２〜０．２５×１０４ｋｇｆ／ｍｍ２であることがより好ましい。
【００２４】
前記滑り止め樹脂層４には、酸化防止剤、紫外線吸収剤、帯電防止剤、着色剤、無機充填剤等の各種添加剤を必要に応じて含有せしめても良い。
【００２５】
前記滑り止め樹脂層４をタイルカーペット１の裏打ち層３の下面側に、塗布する形状は特に限定しないが、例えば、ビード状、ドット状、スパイラル状、スプレイ状、スティップル状等が挙げられる。中でもビード状、ドット状がより好ましい。
【００２６】
前記滑り止め樹脂層４を形成する方法としてホットメルトアプリケーターを用いる方法が好ましい。ホットメルトアプリケーターを用いることにより、塗布量、塗布面積、塗布する樹脂の厚みを制御することができる。
【００２７】
前記滑り止め樹脂層４を塗布する製造方法としては、前記パイル布帛層２と前記裏打ち層３を積層一体化し、指定サイズに裁断した後、タイルカーペットの前記裏打ち層３の下面側に前記滑り止め樹脂層４を形成する方法が好ましい。
【００２８】
前記パイル布帛層２は特に限定しない。基布にパイルが植設されてなるものであり、特に限定されるものではないが、例えば、タフテッドカーペット、織カーペット、編カーペット、電着カーペット等が挙げられる。
【００２９】
前記裏打ち層３は特に限定しない。前記裏打ち層３として、ニードルパンチ不織布層、ポリ塩化ビニル樹脂（ＰＶＣ）樹脂、ポリオレフィン樹脂層等が挙げられる。
【００３０】
前記裏打ち層３として、ポリ塩化ビニル樹脂（ＰＶＣ）からなる樹脂層に前記滑り止め樹脂層４を形成する場合は、前記裏打ち層３と前記滑り止め樹脂層４の間に、不織布層を積層させることが好ましい。
【００３１】
前記不織布層を構成する繊維としては、ポリエステル繊維、ナイロン繊維、ポリオレフィン系繊維等の合成繊維等が挙げられる。
【実施例】
【００３２】
次に、本発明の具体的実施例について説明するが、本発明はこれら実施例のものに特に限定されるものではない。
【００３３】
＜使用材料＞
（パイル布帛層）
目付９０ｇ／ｍ２のポリエステル繊維製不織布（基布）に、ナイロン繊維からなるパイル糸がループパイルとしてタフティングされたもの
（目止め層）
炭酸カルシウムを５０質量％含有するＳＢＲ（スチレン−ブタジエン−ゴム）ラテックス
（裏打ち層）
ニードルパンチ不織布（厚み４ｍｍ、目付４５０ｇ／ｍ２）
（滑り止め樹脂層）
スチレン−エチレン・ブチレン−スチレン共重合体（ＳＥＢＳ）
【００３４】
＜実施例１＞
パイル布帛層の下面側に目止め層をロールコーティングにて２００ｇ／ｍ２塗布し、さらに目止め層の下面側にニードルパンチ不織布を裏打ち層として積層し、１５０℃×１５分乾燥させ、最後に５００ｍｍ角の正方形に裁断することによって、タイルカーペットとした。さらに、裏打ち層がニードルパンチ不織布からなるタイルカーペットの下面側に、滑り係数が０．８であり、曲げ弾性率０．２ｋｇｆ／ｍｍ２であるスチレン−エチレン・ブチレン−スチレン共重合体（ＳＥＢＳ）樹脂を、ホットアプリケーターを用いて塗布量８０ｇ／ｍ２、塗布面積を４０％、高さを１．０ｍｍの条件でドット状に塗布することによって、図１に示すタイルカーペット１を得た。
【００３５】
＜実施例２＞
滑り止め樹脂層の塗布量を１２０ｇ／ｍ２、滑り止め樹脂層の塗布面積を６０％に設定した以外は、実施例１と同様にして、図１に示すタイルカーペット１を得た。
【００３６】
＜実施例３＞
滑り止め樹脂層の塗布面積を６０％、滑り止め樹脂層の高さを０．７ｍｍに設定した以外は、実施例１と同様にして、図１に示すタイルカーペット１を得た。
【００３７】
＜実施例４＞
滑り止め樹脂層の塗布量を１００ｇ／ｍ２、滑り止め樹脂層の高さを１．２ｍｍに設定した以外は、実施例１と同様にして、図１に示すタイルカーペット１を得た。
【００３８】
＜実施例５＞
滑り止め樹脂層の滑り係数を０．２に設定した以外は、実施例１と同様にして、図１に示すタイルカーペット１を得た。
【００３９】
＜実施例６＞
滑り止め樹脂層の曲げ弾性率を０．３×１０４ｋｇｆ／ｍｍ２に設定した以外は、実施例１と同様にして、図１に示すタイルカーペット１を得た。
【００４０】
＜比較例１＞
滑り止め樹脂層を塗布しなかった以外は、実施例１と同様にして、タイルカーペットを得た。
【００４１】
なお、滑り止め樹脂層の滑り係数は、下記滑り係数測定法により測定された滑り係数である。
【００４２】
＜滑り係数測定法＞
ＪＩＳ  Ａ  １４５４−２０１０に準拠して、滑り試験機を用いて、清掃・乾燥状態で滑り係数を測定した。
【００４３】
また、滑り止め樹脂層の曲げ弾性率は、下記曲げ弾性率測定法により測定された曲げ弾性率である。
【００４４】
＜曲げ弾性率測定法＞
ＡＳＴＭ  Ｄ−７９０に準拠して、曲げ速度１．４ｍｍ／ｍｉｎ、支点間距離５１．２ｍｍの条件で曲げ弾性率（ｋｇｆ／ｍｍ２）を測定した。  
【００４５】
【表１】
2016220725.tif 000003
【００４６】
上記のようにして得られた各タイルカーペットに対して、下記評価方法に基づいて評価を行った。これらの評価結果を表１に示す。
【００４７】
＜防滑性評価＞
防滑性評価として、滑り荷重試験を行い、測定した。フローリング床面の上に幅２１０ｍｍ×長さ２９０ｍｍの試験サンプルを置き、幅２００ｍｍ×長さ２００ｍｍ×荷重８ｋｇの錘をのせて垂直荷重を均一にかけ、錘をのせたままの状態で試験サンプルを水平方向に速度２００ｍｍ／ｍｉｎで引っ張り、最大摩擦力を引張試験機で測定し、１５０Ｎ以上を「◎」とし、５０Ｎ以上１５０Ｎ未満を「〇」とし、５０Ｎ未満を「×」とし、「○」以上を合格とした。
【００４８】
＜荷重除去後の防滑性評価＞
荷重除去後の防滑性評価として、荷重除去後の滑り荷重試験を行い、測定した。フローリング床面の上に幅２１０ｍｍ×長さ２９０ｍｍの試験サンプルに、幅２００ｍｍ×長さ２００ｍｍ×荷重８ｋｇの錘をのせて垂直荷重を均一にかけて１分後放置した。しかる後、錘を除去してから、試験サンプルを水平方向に速度２００ｍｍ／ｍｉｎで引っ張り、最大摩擦力を引張試験機で測定し、１５０Ｎ以上を「◎」とし、５０Ｎ以上１５０Ｎ未満を「〇」とし、５０Ｎ未満を「×」とし、「○」以上を合格とした。
【００４９】
＜裏移り性の評価＞
裏移り性の評価として、幅５００ｍｍ×長さ５００ｍｍの試験サンプルをフローリング床面の上に置き、人が４隅から真ん中に向かって時計回りに２５回踏んだ後、タイルカーペットを剥がし、フローリング床面への接着樹脂の移行性を測定した。全く移行していないものを「◎」とし、ほんの僅かな程度移行は認められたものの実用上問題がないと判断できるものを「〇」とし、フローリング床面への接着樹脂の移行が目立って発生したものを「×」とし、「○」以上を合格とした。
【００５０】
＜剥離性の評価＞
剥離性の評価として、幅５００ｍｍ×長さ５００ｍｍの試験サンプルの滑り止め樹脂面同士を重ねあわせて、１箱に２０枚入れて２４時間放置した。しかる後、箱を開封し真ん中からタイルカーペットを２枚重なった状態で取り出し、２枚のタイルカーペットを引き剥がし、滑り止め樹脂がタイルカーペットの裏打ち層から剥離するかどうかを測定した。全く剥離していないものを「◎」とし、ほんの僅かな程度剥離は認められたものの実用上問題がないと判断できるものを「〇」とし、剥離が目立って発生したものを「×」とし、「○」以上を合格とした。
【００５１】
表１から明らかなように、本発明の実施例１〜５のタイルカーペットは、防滑性、荷重除去後の防滑性、裏移り性及び剥離性に優れていた。
【００５２】
これに対して、比較例１のタイルカーペットは、滑り止め樹脂層を積層しないため、防滑性、荷重除去後の防滑性が劣っており、裏移り性及び剥離性は評価できなかった。
【産業上の利用可能性】
【００５３】
本発明に係るタイルカーペットは、例えば、一般家庭等のフローリング床面などに敷設して使用されるタイルカーペットとして好適である。
【符号の説明】
【００５４】
１・・・タイルカーペット
２・・・パイル布帛層
３・・・裏打ち層
４・・・滑り止め樹脂層
ｔ・・・高さ
【図１】
2016220725.tif 000004
【図２】
2016220725.tif 000005
【図３】
2016220725.tif 000006